FR 2863501 A1 20050617 FR 0314685 A 20031215 2863501 1 Dispositifs pour les lavages oculaires, auriculaires et des fosses nasales. L'invention a pour objet des dispositifs du genre de ceux qui sont destinés aux lavages oculaires et auriculaires ainsi qu'à ceux des fosses nasales. Ces dispositifs que l'on trouve couramment dans le commerce, et qui sont fréquemment en matière plastique polymère du type polyéthylène,donnent généralement satisfaction. Parmi les dispositifs du genre en question, on peut citer celui que la Société demanderesse a mis au point pour la réalisation des lavages oculaires et qui fait l'objet du brevet français n 99 12782 déposé le 13. 10.1999 sous le titre "Dispositif pour le lavage et le bain de l'oeil" ; ce genre de dispositif est généralement désigné par le terme "oeillère". En raison du fait que ces dispositifs sont mis au contact des sphères oculaire, auriculaire et nasale, ils doivent être stérilisés en vue de leur mise dans le commerce. Par ailleurs, de par la nature de leur matière constitutive, ces dispositifs sont le siège d'une électrisation électrostatique qui favorise l'adhérence à leur surface non seulement de poussières mais également de microorganismes qui non seulement peuvent être pathogènes mais qui par ailleurs auront tendance à se multiplier. Il peut donc être souhaitable, sinon nécessaire, qu'après un certain nombre d'utilisations les dispositifs du genre en question soient soumis à des opérations de stérilisation; or de telles opérations sont difficilement réalisables par l'utilisateur final, qui en conséquence, pourra être contraint de les remplacer rapidement ce qui entraîne des frais non négligeables. Or la Société Demanderesse a le mérite d'avoir trouvé qu'il était possible d'atténuer notablement cet inconvénient en ayant recours, en tant que matière 2863501 2 constitutive des dispositifs du genre en question à des matières plastiques ayant des propriétés antistatiques ou bactério-, fungi- et virostatiques et, de préférence, simultanément ces différents types de propriétés. En conséquence les dispositifs de lavage des sphères oculaire, auriculaire et nasale conformes à l'invention sont caractérisés par le fait que la matière plastique polymère dont ils sont constitués est, au moins en surface, - soit antistatique - soit bactério-, fungi- et virostatique soit, de préférence, à la fois antistatique, bactério-, fungi- et virostatique. On connaît déjà des matières plastiques polymères 15 rendues antistatiques. A titre d'exemple on peut citer les emballages pour produits informatiques, pour explosifs et autres ainsi que les vêtements en polymères utilisés en milieu hospitalier. Pour préparer des matières plastiques polymères antistatiques, conformément à l'invention, on réalise le mélange intime d'au moins deux produits, à savoir: - d'une part, un polymère ou copolymère thermoplastique de base I et - d'autre part, un additif II compatible et porteur d'au moins un groupement sulfonique ou acide carboxylique ou encore un ester d'alkyle de ces acides. On obtient ainsi un mélange III formant une matière plastique polymère antistatique, qui peut être directement utilisée pour la fabrication, par exemple par injection, des dispositifs de lavage conformes à l'invention. Ces dispositifs présentent donc la propriété d'être antistatiques. Le polymère ou copolymère de base I entrant dans leur constitution doit être agréé du point de vue pharmacologique et peut être choisi dans le groupe comprenant le polyéthylène, le polypropylène, le 2863501 3 polychlorure de vinyle, le polyéthylène téréphtalate, le polytétrafluoréthylène, le polyméthylpentène, le polystyrène, ou encore, parmi les élastomères naturels tels que polyisoprène ou synthétiques tels que les silicones, les copolymères bloc ou encore les copolymères contenant du styrène sulfoné. L'additif II, pour autant qu'il est porteur de groupements sulfoniques ou d'esters d'alkyle de cet acide, peut être choisi parmi les polymères ou les copolymères du polystyrène sulfoné comme par exemple le produit commercialisé par la Société Clariant sous la référence SLAN 120501, celui commercialisé par la Société BASF sous la marque PEDOT ou encore celui commercialisé par la Société Du Pont de Nemours sous la marque NAFION; des additifs II porteurs d'une fonction acide carboxylique ou d'un ester de cet acide peuvent être un acide phtalique, la fonction acide carboxylique pouvant être créée dans le cas du PVC plastifié au phtalate d'alkyle, par un traitement de surface consistant en: - un traitement par plasma d'oxygène (décharge luminescente) et - un traitement par une solution aqueuse de soude. Pour disposer de dispositifs conformes à l'invention non seulement antistatiques mais également bactério-, fungi- et virostatiques conformément à l'invention on procède comme indiqué ci- après. Lorsque ces dispositifs sont établis en matières plastiques antistatiques préparées par mise en oeuvre d'un additif II porteur de groupements sulfonés ou d'un ester d'acide sulfonique, on place les dispositifs en question dans une solution d'un sel d'argent soluble, par exemple de nitrate ou de citrate d'argent pour faire diffuser les ions argent par échange ionique dans la matière plastique; on traite préalablement lesdits dispositifs par une solution aqueuse de soude ou de potasse. Dans la pratique on peut utiliser une solution de 2863501 4 nitrate d'argent d'une concentration de 0,1 à 10% dans laquelle le dispositif devant être rendu bactério-, fungiet virostatique est plongé de 5 à 120 minutes. S'agissant des dispositifs obtenus par injection en utilisant des matières plastiques antistatiques préparées par mise en uvre d'un additif II porteur de groupes acide carboxylique, on les dispose également dans une solution de nitrate ou de citrate d'argent, les ions argent se fixant dans ce cas sur les fonctions acides créés en surface de la matière plastique polymère. Dans la pratique, on peut utiliser une solution de nitrate d'argent d'une concentration de 1 à 10% dans laquelle le dispositif devant être rendu bactériostatique est plongé de 5 à 120 minutes. Pour préparer un dispositif conforme à l'invention à base de matière plastique polymère uniquement bactério-, fungi- et virostatique, on peut procéder comme indiqué ci-après. On mélange à chaud, c'est-à-dire à une température de 220 à 240 C, dans des proportions de 0.5 à 5% en masse - un copolymère de base I, par exemple un copolymère tel que le poly(éthylène-costyrène), par exemple celui commercialisé sous la marque Kraton par la Société Kraiburg TPE et un copolymère contenant un ester de polystyrène sulfoné (II), par exemple celui commercialisé par la Société Clariant sous la référence SLAN 120501. Le mélange ainsi préparé est injecté dans un moule pour la réalisation d'un dispositif selon l'invention, par 30 exemple une oeillère. L'oeillère est d'abord plongée dans un bain aqueux de soude d'une concentration de 10% en masse pendant deux heures, puis dans de l'eau distillée et rincée jusqu'à neutralité. Elle est enfin plongée dans un bain aqueux contenant 1% de nitrate ou de citrate d'argent pendant deux 2863501 5 heures environ. A titre d'exemple, on peut préparer un dispositif conforme à l'invention à la fois antistatique, bactério-, fungi- et virostatique en procédant comme indiqué ci-après. On mélange à chaud un polymère ou copolymère de base I, par exemple un polyéthylène ou un copolymère tel que le poly(éthylène-costyrène) par exemple celui commercialisé par la Société KRAIBURG TPE sous la marque Kraton contenant un ester polystyrène sulfoné, avec un copolymère (II) contenant du polystyrène sulfoné (II) dans des proportions de 1 à 10% en poids par rapport au copolymère I, le mélange ainsi préparé étant injecté dans un moule pour la réalisation du dispositif conforme à l'invention. Ce dispositif est placé dans une solution aqueuse de soude ou de potasse à une concentration de 10% pendant une à deux heures et ensuite rincé abondamment à l'eau. Puis ce dispositif est plongé dans un bain aqueux contenant de 0,1 à 10% de nitrate ou de citrate d'argent pendant une à deux heures. Les ions argent diffusent dans le polymère et se fixent sur les ions sulfonate. Les dispositifs conformes à l'invention notamment ceux qui sont à base d'une matière plastique polymère à la fois antistatique, bactério-, fungiet virostatique peuvent être utilisés jusqu'à 30 fois, sans qu'une stérilisation soit nécessaire alors que dans les mêmes conditions un dispositif du genre en question choisi parmi ceux actuellement commercialisés ne peut être utilisé que 10 fois. Il peut être avantageux de colorer dans la masse la matière plastique polymère antistatique ou bactério-, fungi- et virostatique ou de préférence à la fois antistatique, bactério-, fungi- et virostatique. REVENDICATIONS 1. Dispositif de lavage des sphères oculaire, auriculaire et nasale caractérisés par le fait que la matière plastique polymère dont ils sont constitués est, au moins en surface, - soit antistatique - soit bactério-, fungi- et virostatique - soit de préférence, antistatique, bactério-, fungi- et virostatique. 2. Procédé de préparation des matières plastiques polymères constitutives des dispositifs selon la revendication 1, caractérisé en ce que l'on réalise le mélange intime d'au moins deux produits à savoir: - d'une part, un polymère ou copolymère thermoplastique de base I et - d'autre part, un additif II compatible et porteur d'au moins un groupement sulfonique ou acide 20 carboxylique ou d'un ester de ces acides. ce qui conduit à un mélange III formant une matière plastique polymère antistatique. 3. Procédé de préparation de matières plastiques polymères antistatiques, bactério-, fungi- et virostatiques constitutives des dispositifs selon la revendication 1, caractérisé en ce que l'on réalise le mélange intime d'au moins deux produits à savoir: - d'une part, un polymère ou copolymère thermoplastique de base I et - d'autre part, un additif II compatible et porteur d'au moins un groupement sulfonique ou acide carboxylique ou d'un ester de ces acides. ce qui conduit à un mélange III formant une matière plastique polymère antistatique et en ce que l'on place le mélange ainsi obtenu ou le dispositif obtenu à partir de ce mélange dans une solution d'un sel d'argent soluble d'une 2863501 7 concentration de 0,1 à 10% dans laquelle le dispositif devant être rendu bactério-, fungi- et virostatique reste plongé de 5 à 120 minutes. 4. Dispositif selon la revendication 1, caractérisé 5 en ce que la matière plastique polymère dont il est constitué est colorée dans la masse.